L'invention a pour objet un procédé de fabrication d'éléments photosensibles à l'halogénure d'argent utilisant une solution gélatineuse d'enduction comprenant un colorant acide, un mordant, et une substance destinée a accroître la viscosité de la solution d'enduction sans récuire l'effet de tr.cr d an ç a g a du mo r d an t. En général, les éléments photosensibles à 1 ' r.alog-inure d'argent sont composés d'une couche c'émulsion à l'halcgénure d'argent appliquée sur un support tel qu'une pellicule ce tri-acétate de cellulose, de téréphthalate polyéthylène, ou d'un papier enduit de résine, ou d'un papier baryté, d'autres couches pouvant être, si on le désire, appliquées telles que: couche anti-halo, couches intermédiaires, couche filtre-jaune, couche protectrice, etc.., ces couches auxiliaires non-sensibles pouvant contenir comme ingrédient principal un liant tel que la gélatine, et si en le désire divers colorants. Pour la formation d'un élément photographique comportant une pluralité de couches il est évident qu'une plus haute production est obtenue en accroissant la vitesse d'enduction, et divers procédés ont été proposés pour atteindre ce résultat. Il existe par exemple un procédé1 d'enduction dans lequel un support est plonge dans une solution photographique çl'enduction puis retiré, tandis que l'excès de la solution d'enduction est chassé par soufflage d'air sur la surface enduite; dans ce cas il est nécessaire que la viscosité de la solution d'enduction soit accrue ocur accroît la résistance du gel afin que l'uniformité d'enduction r.e soit pas perturbée par la pression d'air. Cn connaît également une méthode consistant dans l'appli cation i un support en mouvement d'une pluralité de solutions d'enduction versées sur un plan incliné en contact avec le support, ou encore une méthode consistant dans l'extrusien des solutions d'enduction au travers d'une fente, Dans tous ces cas, il est indispensable d'accroitra la viscosité ces solutions d'enduction de manière à permettre ce les aptliquer en couches laminées sans qu'elles se mélangent. Il en résulte que l'accrois sèment ce viscosité doit être considéré dans les procédés ci-dessus comme un point important, car si la viscosité des solutions d'enduction est insuffisante, il en résulte les inconvénients suivants: 1 40117 2 2113707 Il devient impossible de faire une application correcte des constituants, les substances de forte densité tendant à se précipiter, et si pour prévenir cette précipitation on a recours à une agitation vigoureuse il y a apparition de bulles, et l'uniformité ce la pellicule enduite est compromise. - la gélification provoquée par un courant c'airrfroid juste après l'application est très lente, et le gel résultant a une très faible résistance compromettant l'uniformité de la pellicule enduite. Dans ces conditions il est nécessaire d'accroître la viscosité des solutions d'enduction, et divers essais ont été faits pour résoudre ce problème. Par exemple, il a été proposé c1accroître la viscosité en accroissant la concentration de gélatine dans la solution d'enduction, mais par cette méthode la finesse de l'image est altérée, car par accroissement de la proportion de gélatine par rapport au colorant, l'épaisseur de la pellicule est accrue pour obtenir la densité désirée. Il a été également décrit au brevet allemand 912.778 „ue la viscosité d'une solution d'enduction pouvait être accrue en faisant addition à la solution d'enduction de substances macro-moléculaires solubles dans l'eau renfermant un acide sulfonique, et dans ce cas l'épaisseur de la pellicule sèche est très faiblement accrue. Toutefois, ces substances macromoléculaires présentent les inconvénients suivants: dans le cas d'enduction d'une solution gélatineuse renfermant des colorants acides et ces mordants basiques comme il est décrit aux brevets 7J3 2.3 2S.4C1 et 3.445.231, si pour accroitre la viscosité on utilise les substances macrcmoléculaires telles que décrites, l'effet de mordançage est fortement réduit et il y a diffusion dans les couches adjacentes des colorants, et c'est ainsi par exemple qu'un colorant jaune dans la couche filtre-jaune diffuse dans la couche d'émulsicn sensible au bleu adjacente pour en provoquer la désensibilisation. De plus, dans le cas de conservation de solution d'enduction à la température normale, l'accroissement de viscosité qui en résulte empêche l'application. Un objet de la présente invention est de réaliser une méthode d'accroissement de la viscosité d'une solution gélatineuse renfermant un colorant acide et un mer dant, cette méthode ne présentant pas les défauts ci-dessus mentionnés. Un autre objet est de réaliser un procédé de fabrication d'éléments 71 40117 3 2113707 photographiques à l'halogé-nure d'argent utilisant une solution c'enduction dent 1?. viscosité a été accrue sans qu'il en résulté d'influence nocive sur les propriétés de la solution g-'-latiueuse d'enduction. Ces objets sont atteints par l'autre Lan une solution gélatineuse d'enduction renferment ur. tolérant esice et un -ordar.t, d ' un copolymère avant un c;;r ' ce poivra 'ris ati on ce 15CC à 50.CGC qui renferme de 3C è 7C moles Je d'un s empesé »e. — s -r* ' " 1 •— ip f • ri .1 tcfiK.j cens laquelle F. est H ou CH., , et pour le reste un composé de formula j é.nér ;1; suivante: R t ^ I COCM dans laqu-lla R est H ou CH^ et -rst H, : ; H . , Li, lia eu K. J *"T Il a été établi que dans les copo lym.ères ci-c:sa..s "»n-icr.ncs, la proportion de l'acrylaait-; (eu ce la . elthacrylamic et de l'acide acrylique (ou de l'acide .r.é th.cryli y.:- ; somma s t; tuaat's .aonemères, ainsi que le degré de pc lyr.ér is a t i a. : du copcly->r^ , étaient ces facteurs -ayant une forte inf luar.ee s jr les caractéristiques du copolymère, et que la proportion r-.clé-ir :• entre les monomère» ' était ci a 3/7 à 7/3, et le degré de ra'rlsatict r'férâ était ce 15CC à 10,10:, ceci cor ra spcnd.ar.i :aids moléculaire variant ce ICC .C.C a 2.30C.-CCC. -à tara le ccpclymère le co.t.çcs-: r.c esrylamide ou métha-crylartice) excède 7C soles; %, la copolymère eat dit f i a i 1 amène c a mp a a i 11 a avac la : ' latine» et il en résulta une séparation de a h a s v entre le ccpolymëïe et la gélatine, de sorte que non seul .m an t la tr an s a arence de la pellicule est compromise -t il y a fertatien de matière insoluble cens la -ellicul r . r.-.is a a 1 - aea t l'effet d'accroissement u: viscasit' désiré r. :: a et ; : • "tr: a f : i s a m. a : e n t obtenu. l'un autre côté, si c'est la composant acide acrylique (ou méthacr ylique) qui excède 7C moles 1, 1 ♦ influença du groupe carbcxyle de l'acide acrylique ou méthacryiique :ui ainsi se trouve en excès, détermine:une action réciproque à l'égard du tordant qui est un polymère/basique, et par exemple détermine 71 40117 4 2113707 a r i ri 15 la coagulation du copolvmère pa entre l'agent c'accroissement de vi minant ainsi la précipitation ces p à 'acide détermine l'acsorption sntr '-réact: icosite e. ^ i no. "I rr ■ la mordant :ne réduction de l'effet de cur autant eue l'objet ce 1•invention e ici, il est naturellement .référé que 1 copolymère soit le plus élevé possible, tre au moins de 100.0C0; toutefois il ne c : an t, plus un e: z: " ^ S r O I :crcanç^Ci nique e t ce t 4- ; t.oj.ecu-ce fait oas être supérieur a 3.tC0.GCC, car alors la compatibilité avec la gélatine pourrait nfètre pas assurée, même en réglant la proportion des composants monomères» Si cette condition ce poids moléculaire n'est pas remplie, il est difficile d'obtenir une pellicule transparente présentant les propriétés mécaniques requises cans la pratique, le poids moléculaire préféré doit êtra compris entrs SCCoCCO et 2.5OC.CGC. ;es exemples de copolymères utilises dans l'invention soni .ou ci-apres, Agent crac de viscos: ;:.ss mt 2 3 4 5 6 Repport ces rr.cnorr.ère; ( acrylamice/acice acrylique) 7/3 5/5 4/6 3/7 5/5 3/7 Liegre ce mérisati ï±y- 15 OC 10000 150C0 15000 500C 30C0C Ces copolymères peuvent être synthétisés en hydrolysant la colyacrylarnide ou en copolymérisant l'acrylamide (ou la métha-crylamice)et l'acide acrylique Cou l'acide méthacrylique). Des exemples ce synthèse sont indiqués ci-après: Synthèse 1 Dans un réacteur de S litres, ;n en; litre il de triéthanol-amine, et 1,. acrylamide :ersulfate de potassium comme initiateur de polymérisation. Après insufflation d'azote, pour remplacer l'air dans le récipient la température est élevée à 40° en agitant pendant 20 minutes, après quoi la réaction commence et la viscosité s'accroit graduellement, le mélange étant soumis à la polymérisation en le laissant au repos pendant 2 heures. La viscosité ce la pclyacrylamide 71 40117 5 2113707 résultante est mesurée après purification, à 3C° dans l'eau, et elle est de 4,16 ce qui correspond à un poids moléculaire de 2. OCO .CCC. Elle est alors hvdrolysée en ajoutant à 70* , 200g de potasse et i Litre d'eau, la réaction étant poursuivie rendant 5 2 heures, après :,;uoi 1s copolymère résultant acrylam.ide/acrylate de potassium, est lavé trois fois avec 5 litres ce méfchanol. Le séchage est poursuivi à 50° dans le vice pendant 1 semaine, pour donner 5 5Cg du polymère dont la viscosité à 3C° dans une solution aqueuse a 1% de chlorure de sodium est de 9,35. Synthèse 2 10 Dans un vase de réaction de 2 litres, on charge 5c, 4g d'acide acrylique, 5S,8g d1acrylamide, SOCml d'eau, et 42Gmg de persulfate de potassium comme initiateur de polymérisation. Après insufflation d'azote dans le récipient pour remplacer l'air, le mélange est agité à 70° pendant 90 minutes. Le copo-15 lymère résultant est ensuite dialysé avec de l'eau distillée pendant 1 nuit, le copolymère est ensuite soumis au séchage par congélation et on obtient 180g d'un produit de poids moléculaire I»000.CCC dont la viscosité à 30° dans une solution aqueuse à 1% de chlorure de sodium est de 7,46. 2C • Il est possible d'accroître la viscosité des solutions gélatineuses d'enduction. contenant des colorants acides et des mordants, par l'additicn du copolymère de l'invention, sans réduire l'effet ce mordançage dudit mordant. En conséquence, le copolymère est utilisé comme agent d'accroissement de là. visco-25 sité pour les solutions d'enduction destinées à des couches gélatineuses colorées telles que: couches filtre-jaune, couches anti-halo, etc.. De plus, par l'addition ce l'agent d'accroissement de viscosité, la continuité de la solution d'enduction est améliorée, et il n'y a pas risque d'interruption d'écoulement 30 dla solution - d'où pourraient résulter des surfaces non enduites, au cours de l'application. De plus, il n'y a pas risque à ce que le colorant sensibilisateur soit séparé des particules d1halcgénure d'argent comme c'est le cas avec le polystyrène et le sulfate de sodium, ou encore que la viscosité 3j ce la solution d'enduction se trouve graduellement accrue avec le temps. La quantité préférée d'agent d'accroissement de la viscosité est de 1 à 8% en poids du poids de gélatine, et il n'est pas désirable que cette quantité soit supérieure afin 1 40117 6 2113707 de ne pas ralentir le séchage de la pellicule, et pour éviter qu'elle ne soit collante. La viscosité de la solution d'enduction dépend de la composition de ladite solution, ce ses propriétés, et particulièrement du degré ce polymérisation, et de la quantité ajoutée de l'agent d'accroissement de la viscosité, la quantité optimale étant déterminée facilement par une expérience préalable. En général, la viscosité de la solution gélatineuse est de 10 à 100 cps, et particulièrement de 15 à 50 cps à 38°. Les colorants acides qui peuvent être utilisés dans l'invention sont les colorants comportant un ou plusieurs groupes acides tels que groupes sulfo ou carboxyles, et par exemple les colorants styryle, oxonole, cyanine, mérocyanine, aso, et tri-phénylméthane. Les mordants pouvant être utilisés dans la présente invention sont les mordants basiques comportant un composé de haut poids moléculaire, et par exemple des polymères renfermant des groupes amino ou ammonium, des polymères renfermant des groupes phosphonium. En bref, la présente invention trouve une large application avec les colorants acides et les mordants basiques communément utilisés dans l'art photographique. Des colorants et mordants satisfaisants sont décrits aux brevets US 3.315.091 3.423.207, aux brevets anglais 1.034.C44, 1.141.697, et aux brevets allemands 1.472.789, 1.547.999, aux brevets France 1.421.575, 1.477.002, aux brevets belges 597.267, 693.044, L'invention est exposée plus en détail par les exemples ci-après ne constituant pas limitation de l'invention. Dans les exemples suivants les colorants acides, les mordants, et les agents d'accroissement de viscosité utilisés pour comparaison, ont les formules suivantes: 71 40117 2113707 71 40117 2113707 Colorant 6 (~ • / a n} O■ * 2 O w '3"5 3 .o r c. i p. (CK„-ch) „ch3 n s n = : ^ vx ■'.or c an ' (Cr'-ch) I N +i: . n. CH. c2«5 (CH.CH^SC- ) c c S ;rdanl C CH- -CH ) ^ t CH- XCCH-CH-N ^ 2 i HC1 ^ CH. ( r.= 1CCC ) Xc r d a n t - » ( CH.-CH) S - n'h nh CH. NH, 71 40117 9 2113707 A g e n t d'accroissement de viscosité de comparaison (CrU-CH) (n=1000) 30 d'accroissement ce viscosité de comparaison ( , -CH) : L n C00H (n-10 .CCC) Aaent d'accroissement de viscosité de comparaison (3) ( CH 2 | n CONH, (n=15.000) EXEMPLE 1 Des solutions sont préparées en faisant addition à ICCg d'une solution gélatineuse aqueuse à 5% renfermant 0,5g du colorant 1, 0,5g du mordant 2, et 8g d'une solution aqueuse a 2% de l'agent d'accroissement de viscosité de comparaison 1 et de l'un des agents d'accroissement de viscosité 1 à 6, chacune de ces solutions étant agitée pendant 30 minutes à 38° et la viscosité étant déterminée, puis en poursuivant l'agitation pendant 8 h. la viscosité est à nouveau mesurée et les résultats sont consignés au tableau ci-après. L'une ces solutions ne comporte pas addition de l'agent d'accroissement de viscosité de comparaison 1. Tableau 1 n s riï >gen t compar.1 avec agent de comparaison 1 agçnt c'açcroissement çie V - s c O S i t e da 1 ' " n v sorès agit.ce 30' atrès aqit.de 8 h. 5,2 y 26 42 cO ? 24 24 2 3 2 3 - Q 30 Les viscosités sont mesurées en cer.tipoisss à 38°. Comme il résulte de l'examen du tableau, la viscosité une solution gélatineuse renfermant un agent d'accroissement lté est supérieure à celle ce la solution gui n'en renferme . Dans la solution renfermant l'agent d'accroissement ce vi ; : c s i t é de ^ rr. o a i T agent ison 1, la différence a . taticn est de 30 minutes oi ce v: heur*: isité selon est très imoortante 40117 10 21 13707 Au contraire, dans les solutions renfermant l'agent d'accroissement de viscosité de l'invention, la viscosité ne varie que très légèrement selon que l'agitation est poursuivie pendant 30 minutes ou 8 heures, ce qui établit que lesdits agents d'accroissement de viscosité sent très efficaces. La variation ca viscosité avec le temps, dans la orésente invention, est égale ou inférieure à 20% en 8 heures. exemple 2 Des solutions sont préparées en faisant respectivement addition à 100g d'une solution gélatineuse aqueuse à 5% renfermant 0,5g du colorant 1, 0,5g du mordant t, à ces solutions étant ajouté:comme durcisseur du 2,4-dichloro-6-hycroxy-1,3,5-triazine, et comme adjuvant d'enduction du dodécyl-amino-propionate ce sodium,ainsi que de l'acide citrique comme régulateur de pH, et enfin 5ml d'une solution aqueuse à 5% de l'agent d'accroissement de viscosité 3 de l'invention, et 8ml d'une solution aqueuse à 2% de l'agent d'accroissement de viscosité de comparaison 1. Une couche d'émuision au iodobromure d'argent renfermant comme copulant magenta du l-phényl-3-dodécylamino-5-pyrazolone, qui a été sensibilisée au vert par de l'iodure 3,3',9-triéthyl-5,5'-diphényl—oxacarbocyanine, est appliquée sur un support de triacétate de cellulose. A cette couche on applique les deux solutions gélatineuses ci-dessus mentionnées. Après séchage, il est appliqué sur la couche résistante une couche d'émuision au iodobromure d'argent renfermant comme copulant jaune du 4-dodécylfeenzoyle-2'-méthoxyacétamide . Deux catégories d'éléments Biulticouches contenant un agent d'accroissement ce viscosité de l'invention et un agent d'accroissement de viscosité de comparaison pour couche filtre-jaune sont alors obtenues. Ces deux catégories d'éléments photosensibles sont alors exposées à une source lumineuse de 4£CC°K pendant 1/20 seconde, puis £@S éléments sont développés à 24° pendant 10 minutes avec un révélateur noir et blanc de la formule ci-après indiquée, les éléments étant ensuite soumis au lavage, au durcissement, au lavage, à l'exposition par inversion, et au développement pendant 15 minutes avec un révélateur couleur de la fottllUle ci-après indiquée, puis au lavage, au blanchiment, au lavage, au fixage, puis au lavage. Au tableau 2 sont indiquées les sensibilités relatives 71 40117 il 2113707 c-; la coucha d • émuleion sensible a-: bleu dz i. ' '.'I^inen: re :-!ant 1 * .i >?r.t d ' accroissement ~ - •■•iscc si t .'• 2 :a 1 • inventi ; t c ■ 1 ' il 4men u r >r. ferman i 1 ' i ; : ■ >c orc i ■ uer. t u o .* : :: •. i or: 1, , r s i i L1 : : : : 1 ' : v ; - t ny j. -p-aniinopr, sno „ juif lus de sodium anhydre larbcnate de sodium mcnchyc îromure da potassium 'hiocyanate de potassium > :re Composition du révélateur coula-r . Benzol éml Sulfite ce sodium anhycre 4g Phosphate ce sodium 4Cg Soude 1,5c Bromure de potassium C,5g Sthylène-ciamine -ml Acide citrazinique ig amino-2-méthyl-N-éthyl-'.:- ' -méthane - suif onamide-éthyle) aniline . _'lg - litre Tableau 2 Sensibilité relative addition ce l'agent d'accroissement de viscosité de comparaison 1 5 5 addition de l'agent d'accroissement ce viscosité 3 de 1'invention ICC La réduction de sensibilité car diffusion du colcran d ^ la cou iltrs-jaune dans la couche c' érr ;ul sion sen sible au bl eu, est n an i reste lors de l'utilisation ce 11açent c' accrois c: ijv mer. t de vise osité de comparaison 1, un tel défaut ne se cré- 3 3 r f- ,n *- ^ as lo rsqu'il est fait addition ce 1' agent d • ac croisse- Tî° r.~ ce v iscosité 3 de 1'invention. EXEMPLE 3 -es solutions sont préparées en r a is'.nt a C c: t t ~ ^ ce oc de solu " r_cri acjue use d'agents c'accroisse : lient de v i 3 C O 5 11 é et 4 de 1 ' in ven cion, et d'agents d'accroiss •2mer.-., c a v iscosité de ccmpar ci i. 3 c ri i et 3, à lOCg d'une sciu:i:n aqueu3e a 5;o ce '•d latine renf e rmant C, 5 du colorant 1 et C,5g du mer dan - 5 a x r.s: eue 2 , 4- dic'nioro -6-hydroxy-l,3,5-triazi ne co.mm a a c e n t du rcisse'J r , du dodécylamino-propionate de sodium corn. • - adjuvant d' t de l'acide citrique comme rég ulateur ce r- l .r ^ ' * J 40117 21 13707 :uacre solutions g' enduction ainsi obtenues. Lorsi :îs solutions sont appliquées après avoir été -.0u.~i3.is • l. i: J 1 : soi : or. . -;ns la solution a'eno ::;.,vùLs'0 . o - \ i : : 1 ; ' avec le. géiat uniferrr. i.~,en s. Au contraire, dans les solutions c ' -induction renfermant las agents d'accroissement de viscosité 1 et 4 ce 1 ' inven tion, ii y a dissolution uniforme et en conséquence l'état ce ia surface de pellicule est excellent. EXEMPLE 4 Cr. prépare cinq solutions d'enduction, en faisant addition ce c: d'une solution aqueuse à 5% ce l'agent d'accroissement de viscosité n°3 de l'invention, à des solutions constituées chacune de lCCg d'une solution aqueuse à 5% de gélatine, de C,5g ce l'un des colorants 2-3-4-5, ou 7, respectivement, et de C,5g du mordant 2, en faisant en outre addition comme précédemment: d'un durcisseur, d'un adjuvant d'enduction, et d'un régulateur de pH. Lorsque ces 5 solutions c'encuctior;, après agitation è 4C° pendant 10 heures, sont appliquées à un support, on constate qu'il n'y a pas coagulation des colorants et ces -créants et que 1'état de la surrace ce pellicule est excellant pour toutes les solutions. LXEMPLE 5 Do s solutions d'enduction sont nréparé oar adeitio n de c g d'une solution aqueuse à 5% de 1'a uan x a sement rr v -i. 0 cosité n03 de l'invention , a des sel U* t— -i- ans de ICC g d ' une solution aqueùse à 5% de gélatine, ce C , 2 l'un ce s coio rants 1, 5, ou 6, de 0,6g du mordant - > c 'un adjuvant d'enduction, et d'un ré gui ^ ■*" } -r /- ce pH. Apres agitation a 4C0 pendant 10 heures, ces solutions d'enduction sont appliquées sans qu'il y ait coagulation ces colorants et des mordants, et procurait un état de surface excellent de la pellicule enduite. :i. EXEMPLE 6 8 solutions d'enduction sont préparées en faisant addition d'une part de 0,5g du colorant 1, et de l'un des mordants 1,2,3 ou 4, à 100g d'une solution aqueuse à 5% de 71 40117 13 2113707 gélatine, et en faisant addition d'autre part de 6g d'une solution aqueuse à 5y3 de l'agent d'accroissement de viscosité n°2 ce l'invention, et de 8g d'une solution aqueuse à 2% de l'agent c'accroissement de viscosité de comparaison 1. Après 5 que ces solutions ont été complétées par 1'addition d'un durcisseur, d1 un adjuvant d'enduction et d'un régulateur de pH, elles sont appliquées à un support de triacétate de cellulose pour former une pellicule de 2 microns d'épaisseur compté à sec. A la couche résultante est. appliquée une émulsion à 10 1'halogénure d'argent renfermant un copulant jaune comme décrit a l'exemple 2, pour former un film d'épaisseur 5 microns.Après séchage de cas 8 éléments sensibles, ils sont exposés et développés comme dans l'exemple 2, et les sensibilités relatives obtenues résultant soit de l'utilisation de l'agent d'accrois-15 sement de viscosité de comparaison 1, soit de l'agent d'accroissement de viscosité 2 de l'invention, sont consignées au tableau 3 ci-après. Agent d'accroissement Mordant Sensibilité de viscosité relative agent d'accroissement de viscosité de comparaison 11 45 d ° 2 70 d ° * 3 55 d3 4 o agent: d'accroissement de viscosité n°2 de l'invention 1 SC c ° 2 100 d3 3 S 5 d° 4 9 b Il résulte de l'examen de ce tableau que la sensibilité relative obtenue avec l'agent d'accroissement de viscosité 2 20 ce l'invention est plus élevée avec chacun des mordants, et que la diffusion ces colorants dans la couche d'émuision sensible au bleu est moindre comparativement avec i'usage ce l'agent d'accroissement de viscosité de comparaison 1. 71 40117 « 2113707 REVENDICATIONS 1. Procédé pour l'accroissement de la viscosité d'une solution gélatineuse renfermant un colorant acide et un mordant par addition d'un copolymère comprenant pour 30 à 70 moles % un composé de formule: R I - CH2 - C - èoNH2 5 dans laquelle R est H ou CH^» le reste du copolymère comprenant un composé de formule: R I - CH_ - C- 2 I coom dans laquelle R est H ou CH^t et H est H, NH^, Li, Na, ou K, ledit copolymère ayant un degré de polymérisation de 1500 à 50.000. 10 2. Procédé selon la revendication 1, dans lequel la viscosité de la solution de gélatine résultante est de 10 à 100 centipoises à 38°C. 3. Procédé pour accroître la viscosité d'une solution gélatineuse contenant un colorant acide et un mordant, com- 15 portant addition à la solution gélatineuse d'un copolymère comprenant 30 à 70 moles îtd'acrylamide ou de méthacrylamide, le reste de la molécule de:copolymère étant constitué par de l'acide acrylique ou méthacrylique, ou un acrylate ou un méthacrylate d'ammoniuù, de lithium, de sodium ou de potas- 20 sium, ledit copolymère ayant un degré de polymérisation de 1500 à 50.000. 4. Solution gélatineuse renfermant un colorant acide, un mordant, et un copolymèee comprenant pour 30 à 70 moles % un composé de formule: R I - CH2 - C — conh2 2 5 dans laquelle R est H ou CH^, le reste du copolymère comprenant un composé de formule: r - CH0 - C- * I COOM dans laquelle R est H ou CH^, et M est H, NH^, Li, Na, ou K, 40117 15 21 13707 : r. . :_r. ;;;;ciymère " a j _ i i a r. i": hacryl i. qu i , un acrylate ou un r.é'J. h z r y i a t •• ' er.i , d: lithium, ce sodium ou de potassium, ledit _ .. i • : : v j - ayuut un degré de polymérisation de 15CC à 5C,OCu 7, Elément photosensible comportant ur; support an une couche d'émuision gélatineuse à 11 halcçén-.- :e d'argent, et une couche gélatineuse contenant un colorant acide, un mordant, et un copolymère comprenant peur 30 à 70 moles % un composé ce formule: R I - CH- - C - ^ I CONH2 dans laquelle R est H ou CH^» le reste du copolymère comprenant un composé de formule: R i - CH~ - C - ^ i COOM dans laquelle P- est H ou ÇH^, et K est H, h'H^, Li, -la, ou K, ledit coooiymèra ayant un degré de polymérisation de 1500 à 5C.CC0. J— i. Zlérr.ent photosensible pour la photographie comprenant un support, une couche d'émuision à 1'halogénure c'argen et une couche gélatineuse renfermant un colorant acide, un mordant, et un copolymère comprenant de 30 à 70 moles % c'acryiamide ou ce méthacrylamice, le reste de la molécule du copolymère étant con stitué par c-; l'acide acrylique ou met crylique, ou un acrylate ou methacrylate d'ammonium, ce lithi de sodium, ou ce potassium, ledit copolymère ayant un degré ce polymérisation ce 1500 à 50o0CC.